(57)【要約】【課題】スチレン系樹脂からなる熱成形用のシートで、耐面衝撃性と剛性及び上蓋との嵌合強度の優れた成形体を得ることのできるシート及びそれを用いた成形体を提供すること。【解決手段】アニオン重合により得られる重合体であって、スチレン系単量体（ａ）及び共役ジエン系単量体（ｂ）の組成比ｂ／（ａ＋ｂ）が０．５〜０．８であるスチレン系共重合樹脂（Ａ）を５〜２５重量％、実質的にスチレン系単量体の連鎖のみからなるポリスチレン樹脂（Ｂ）を５５〜８０重量％及びブタジエン系ゴム状重合体にスチレンをグラフト重合して得られるゴム変性ポリスチレンであって、その分散粒子の内部にポリスチレンを包含し、且つ分散粒子の平均粒子径が０．５〜１０μｍ、その分散粒子のポリスチレンの含有量が７５〜９０重量％である該ゴム変性ポリスチレン樹脂（Ｃ）を５〜２０重量％含有する樹脂組成物からなる熱成形用のスチレン系樹脂シート。【選択図】なし【特許請求の範囲】
【請求項１】
アニオン重合により得られる重合体であって、
スチレン系単量体（ａ）及び共役ジエン系単量体（ｂ）の組成比ｂ／（ａ＋ｂ）が０．５〜０．８であるスチレン系共重合樹脂（Ａ）を５〜２５重量％、
実質的にスチレン系単量体の連鎖のみからなるポリスチレン樹脂（Ｂ）を５５〜８０重量％、
及び、
ブタジエン系ゴム状重合体にスチレンをグラフト重合して得られるゴム変性ポリスチレンであって、その分散粒子の内部にポリスチレンを包含し、且つ分散粒子の平均粒子径が０．５〜１０μｍ、その分散粒子のポリスチレンの含有量が７５〜９０重量％である該ゴム変性ポリスチレン樹脂（Ｃ）を５〜２０重量％、
を含有する樹脂組成物からなる熱成形用のスチレン系樹脂シート。
【請求項２】
アニオン重合により得られる重合体であって、
スチレン系単量体（ａ）及び共役ジエン系単量体（ｂ）の組成比ｂ／（ａ＋ｂ）が０．５〜０．８であるスチレン系共重合樹脂（Ａ）を５〜２５重量％、
実質的にスチレン系単量体の連鎖のみからなるポリスチレン樹脂（Ｂ）を５５〜８０重量％、
及び、
ブタジエン系ゴム状重合体にスチレンをグラフト重合して得られるゴム変性ポリスチレンであって、その分散粒子の内部にポリスチレンを包含し、且つ分散粒子の平均粒子径が０．５〜１０μｍ、その分散粒子のポリスチレンの含有量が７５〜９０重量％である該ゴム変性ポリスチレン樹脂（Ｃ）を５〜２０重量％、
を含有する樹脂組成物からなる熱成形用のスチレン系樹脂シートを材料として熱成形したことを特徴とする成形体。
【発明の詳細な説明】
【技術分野】
【０００１】
本発明は、スチレン系樹脂を主成分とする成形用シート、及びこれを用いて成形した成形体に関するものである。さらに言えば、本発明は特定のブロック共重合体と特定構造の分散粒子を有するゴム変性ポリスチレンとからなる、耐面衝撃性と剛性及び上蓋との嵌合強度に優れた樹脂組成物に関するものであり、その特性を生かしてシート成形分野等に利用される。尚、本発明において樹脂組成物の配合組成を表す単位「部」及び「重量％」は、特に断らない限り樹脂成分の合計を１００としたときの質量基準で表す。
【背景技術】
【０００２】
従来、スチレン系単量体と共役ジエン系単量体とからなるブロック共重合体樹脂は、押出成形、射出成形、中空成形、真空成形等の成形が容易に実施できることから食品成形容器、家庭用品、電気部品、工業用品等の素材として幅広い用途に使用されている。
【０００３】
しかしながら、これらのブロック共重合体樹脂は柔軟で強靭ではあっても剛性と耐衝撃性とのバランスの点では必ずしも満足できるものではなかった。そこで、これらの改良を目的として種々の方法が試みられている。例えば、特許文献１あるいは特許文献２には、ゴム変性ポリスチレンとスチレン−ブタジエンブロック共重合体からなる組成物が衝撃強度、伸び、折曲白化、ひんじ特性及び表面光沢に優れることが開示されている。また、特許文献３あるいは特許文献４では、剛性を改良する手段としてブロック共重合体樹脂とポリスチレンの組成物が開示されており、さらに、特許文献５あるいは特許文献６では耐衝撃性を改良する手段としてブロック共重合体樹脂とスチレン含量の少ないエラストマーとの組成物が開示されている。
【特許文献１】特公昭５２−１６４９６号公報、要約
【特許文献２】特公昭５９−３７２９９号公報、要約
【特許文献３】特開昭５４ー６２２５１号公報、要約
【特許文献４】特開昭５２ー１３６２５３号公報、要約
【特許文献５】特開昭５７ー２１４４２号公報、要約
【特許文献６】特開昭５９ー１８７０４８号公報、要約
【発明の開示】
【発明が解決しようとする課題】
【０００４】
これらの特許文献１〜特許文献６に開示された技術では、柔軟で強靭ではある「ブロック共重合体樹脂」の剛性と耐衝撃性とのバランスを改善することができたのではあるが、シートの内部歪みが少なく、成形体の金型転写性が良く、耐面衝撃性と剛性、及び包装用容器であれば、容器本体と上蓋との嵌合強度が優れたものとすることについては、必ずしも満足できるものではなかった。
【０００５】
そこで、本発明者等は、シートの内部歪みが少なく、成形体の金型転写性が良く、耐面衝撃性と剛性、及び包装用容器であれば、容器本体と上蓋との嵌合強度が優れたものとするにはどうしたらよいか、について種々検討を重ねてきた結果、特定の組成比のスチレン系単量体及び共役ジエン系単量体の連鎖を有するアニオン重合による重合体と、特定構造の分散粒子を有するゴム変性ポリスチレンとを主成分とする熱成形用のスチレン系樹脂シートを用いることにより課題が達成されることを見出し、本発明を完成したのである。
【０００６】
すなわち、本発明の目的とするところは、熱成形用のスチレン系樹脂シートで、シートの内部歪みが少なく、成形体の金型転写性が良く、耐面衝撃性と剛性及び上蓋との嵌合強度の優れた成形体を得ることのできるシート及びそれを用いた成形体を提供することにある。
【課題を解決するための手段】
【０００７】
上記の課題を解決するために、本発明の採った手段は、
「有機リチウム開始剤を用いたアニオン重合により得られる重合体であって、スチレン系単量体（ａ）及び共役ジエン系単量体（ｂ）の連鎖を有し、その組成比ｂ／（ａ＋ｂ）が０．５〜０．８であるスチレン系共重合樹脂（Ａ）を５〜２５重量％、実質的にスチレン系単量体の連鎖のみからなるポリスチレン樹脂（Ｂ）を５５〜８０重量％、及びブタジエン系ゴム状重合体にスチレンをグラフト重合して得られるゴム変性ポリスチレンであって、その分散粒子の内部にポリスチレンを包含し、且つ分散粒子の平均粒子径が０．５〜１０μｍ、その分散粒子のポリスチレンの含有量が７５〜９０重量％である該ゴム変性ポリスチレン樹脂（Ｃ）を５〜２０重量％含有する樹脂組成物からなる熱成形用のスチレン系樹脂シート」
である。
【０００８】
すなわち、本発明に係る熱成形用のスチレン系樹脂シートは、まず、有機リチウム開始剤を用いたアニオン重合により得られる重合体であって、スチレン系単量体（ａ）及び共役ジエン系単量体（ｂ）の連鎖を有し、その組成比ｂ／（ａ＋ｂ）が０．５〜０．８であるスチレン系共重合樹脂（Ａ）を５〜２５重量％使用する必要がある。ここで、スチレン系単量体（ａ）とは、スチレンまたは、α−メチルスチレン等であり、共役ジエン系単量体（ｂ）とは、ブタジエン又はイソプレン等である。これらの単量体から該共重合樹脂（Ａ）を製造するには、陰イオン系重合開始剤により、単量体を段階的に重合する方法、両単量体の混合物を不活性溶媒中で共重合する方法、又は、これらを適当に併用する方法によって製造される。
【０００９】
また、該共重合樹脂（Ａ）は、スチレン系単量体（ａ）及び共役ジエン単量体（ｂ）の連鎖を有し、重量平均分子量は一般的には６万〜２５万の範囲のものである。（ａ）及び（ｂ）の連鎖の形態は特に限定されるものではなく、（ａ）連鎖と（ｂ）連鎖と（ａ）連鎖とからなる共重合体のみならず、例えば前記の連鎖を複数回繰り返したいわゆる「マルチブロック共重合体」であっても良く、一方で、（ａ）及び（ｂ）からなる連鎖を３〜５個、多官能性化合物により結合させたいわゆる「星型ブロック共重合体」であっても良い。また、その分子構造としては、それぞれの連鎖が完全連鎖もしくは、特開昭４８−４８４５６号公報に見られる如く、（ａ）連鎖と（ｂ）連鎖の遷移部に、（ａ）連鎖と（ｂ）連鎖とがランダムに存在するランダム共重合体を含有したいわゆるテーパードブロック構造を有するもののいずれでもよい。さらには、該共重合樹脂（Ａ）としては、特公平１−３２８５７号公報に記載された樹脂のように、重量平均分子鎖長と（ａ）連鎖と（ｂ）連鎖の組成が異なる２つ以上の重合体の混合物であっても良い。
【００１０】
さて、本発明で使用されるスチレン系共重合樹脂（Ａ）は、有機リチウム開始剤を用いたアニオン重合により得られる重合体であって、スチレン系単量体（ａ）及び共役ジエン系単量体（ｂ）の連鎖を有し、その組成比ｂ／（ａ＋ｂ）が０．５〜０．８であるスチレン系共重合樹脂であることが必要であった。
【００１１】
その理由は、このスチレン系共重合樹脂中に占める共役ジエン単量体の組成比ｂ／（ａ＋ｂ）が０．５未満では、本発明のシートに用いたとき、シートの柔軟性が不十分となり成形等での型への密着性が不十分となり良好な金型転写姓が得られないばかりでなく、得られた成形体の残留応力が大きいために、いわゆる成形体の「反り」が許容範囲を超えてしまうからである。また、０．８を超えると該シートの弾性率が低下することや、該シートの耐熱温度が下がる為、該シートへの印刷、乾燥又は成形で熱が加わったときに、シートの反り・波打ち等が発生し良好な成形体が得られないからである。
【００１２】
そして、本発明に係る熱成形用のスチレン系樹脂シートは、これを構成している共重合樹脂（Ａ）を５〜２０重量％含有する必要がある。その理由は、該共重合樹脂（Ａ）が５重量％未満では、該シートを用いて成形した際に、前記の成形体の衝撃強度が不十分となる場合があるからであり、一方、２５重量％を越えると、製膜自体が困難となるばかりか該シートの腰が弱くなり、成形した際に良好な成形体を得ることが困難となる場合があるからである。
【００１３】
本発明で用いるポリスチレン樹脂（Ｂ）とは、実質的に前記のスチレン系単量体の連鎖のみからなる樹脂であって、一般に塊状重合や縣濁重合で得られるＧＰＰＳ（ジェネラルパーパスポリスチレン）と呼ばれている樹脂を指す。この（Ｂ）成分は、特に限定されるものではないが、シートに加工する際に他の成分と溶融混合して押出成形するときのシート押出性の観点からメルトフローインデックス（ＭＦＩ）がＪＩＳ−K７２１０条件８で測定した値で０．５〜１５．０ｇ／１０分が好ましく、更に好ましくは２．０〜１０．０ｇ／１０分の範囲である。
【００１４】
また、本発明に係るスチレン系樹脂シートにおける（Ｂ）成分の比率は、５５〜８０重量％が好ましい。その理由は、５５重量％未満では、成形体の剛性が低下する場合が有るからであり、逆に、８０重量％を越えると、シートの柔軟性が低下するため、成形等での型への密着性が不十分となることや成形体の「反り」が許容範囲を超える恐れがあるからである。
【００１５】
そして、本発明のスチレン系樹脂シートで用いるゴム変性ポリスチレン系樹脂（Ｃ）は、一般にハイインパクトポリスチレン（HIPS）と呼ばれる樹脂であって、従来公知のゴム変性ポリスチレンの製造で多用されている方法、即ち塊状重合、塊状−懸濁重合、乳化重合等で製造される。ブタジエン系ゴム状重合体からなる分散粒子の粒子径は公知の方法、例えば撹拌強度、生成したスチレン系重合体の分子量、分子量調整剤の量、溶剤の量、用いるブタジエン系ゴム状重合体の分子量、重合開始剤の種類量等を変更することにより調整される。分散粒子量（ゲル量）および膨潤指数の調整はゴム変性ポリスチレンの製法で一般的に用いられている方法の回収系の温度を制御することにより行われる。
【００１６】
本発明のスチレン系樹脂シートで使用するゴム変性ポリスチレンのブタジエン系ゴム状重合体の量は、特に限定するものではないが１〜１５重量％の範囲であることが好ましい。また、本発明でのゴム変性ポリスチレンの分散粒子は、ポリスチレンを内部に包含している構造のものであり、その形態はサラミ構造であってもコア・シェル構造であってもよい。
【００１７】
このスチレン系樹脂シートにおいて使用されるゴム変性ポリスチレン（Ｃ）の分散粒子のポリスチレンの含有量は、ゴム変性ポリスチレンの製造に用いられるブタジエン系ゴム状重合体中のスチレン含量、分散粒子に包含及びグラフトされたスチレン含量によって調整されるが、それ以外にも前述した方法で得たゴム変性ポリスチレン（Ｃ）をスチレンモノマーに溶解し、かかる溶液に過酸化ベンゾイル、ｔ−ブチルパーオキサイド、ジ−ｔ−ブチルパーオキサイド、１，１−ビス（ｔ−ブチルパ−オキシ）３，３，５−トリメチルシクロヘキサン、ジクミルパ−オキシド等の有機過酸化物等の存在下に、この溶液を撹拌下に加熱してラジカル重合させ、分散粒子のポリスチレングラフト量を増量させる方法を用いてもよい。
【００１８】
本発明のゴム変性ポリスチレンの分散粒子のポリスチレンの含有量は下記の数１から求めた値を云う。
【００１９】
【数１】
2006176670.tif 000002
分散粒子中のポリスチレン量は、熱分解ガスクロマトグラフィー、赤外分光分析等から求めることができる。本発明のゴム変性ポリスチレンの分散粒子のポリスチレンの含有量は、７５〜９０重量％、好ましくは８０重量％を越え、９０重量％以下である。７５重量％未満では樹脂組成物成形品の剛性が劣り、９０重量％を越えると耐面衝撃性が低下するため好ましくない。本発明のゴム変性ポリスチレンの分散粒子の平均粒子径は、０．５〜１０μｍの範囲、好ましくは１〜５μｍの範囲である。０．５μｍ未満では樹脂組成物成形品の耐面衝撃性が低く、１０μｍを越えると成形品の剛性及び光沢が劣るため好ましくない。分散粒子の平均粒子径は、透過型電子顕微鏡写真（拡大倍率：１００００倍）を撮影し、写真中の分散粒子約１００〜２００個の分散粒子を測定して求めたものである。
【００２０】
平均粒子径は次の数２より求めた。
【００２１】
［数２］
平均粒子径＝ΣＮｉＤｉ4 ／ΣＮｉＤｉ3
（式中、Ｎｉは粒子直径Ｄｉを有する分散粒子の個数を示す。）
本発明のスチレン系樹脂シートにおいて、上述した（Ｃ）成分は、その組成比は５〜２０重量％の範囲であることが必要である。その理由は、５重量％未満では、成形体の衝撃強度が不十分となるからであり、逆に、２０重量％を超えると該シートの光沢が著しく低下し、該シートの使用目的に合わなくなる場合があるからである。
【００２２】
本発明の熱成形用のスチレン系樹脂シートには、本発明の効果を阻害しない範囲で、安定剤、酸化防止剤、紫外線吸収剤、顔料、染料などの着色剤、シリコンオイルやアルキルエステル系の離型剤、タルク、クレイ、シリカ等の粒状滑剤もしくはスルホン酸金属塩、ポリアルキレングリコール等の帯電防止剤等を添加することができる。
【００２３】
本発明のスチレン系樹脂シートは、一般的な熱可塑性樹脂シートの製造方法により得ることができ、その方法は特に限定されるものではないが、表面の平滑なシートを得るためにはＴダイ法による溶融押出成形が望ましい。又、原料組成物の各成分の樹脂及び添加剤を混合する方法は、各成分を十分に混合できる方法であれば特に限定されるものではないが、例えば、各原料をタンブラー等の混合機でペレットを混合した後押出機により溶融混練し、冷却固化してペレット化したものを、押出機に供給して一般的なＴダイ法によりシートを得ることができる。又、一部の原料を前記のように予め溶融混練しておき、シート押出の際に他の成分と混合して押出機に供給してシートを得ることもできる。
【００２４】
本発明のスチレン系樹脂シートの厚さは、特に限定されるものではないが、通常０．２〜１．０ｍｍ程度である。０．２ｍｍ未満だと、成形条件によっては該シートの強度が不足し良好な成形体が得られないことが有るからであり、逆に、通常は１．０ｍｍを越える厚さは必要としないからである。
【００２５】
従って、以上のように構成した請求項１の発明に係るスチレン系樹脂シートは、シートの内部歪みが少なく、成形体の金型転写性が良いものとなっており、このスチレン系樹脂シートを使用して成形すれば、耐面衝撃性と剛性及び上蓋との嵌合強度の優れた成形体を得ることができるのである。
【００２６】
さて、上記課題を解決するために、請求項２に係る発明の採った手段は、
「アニオン重合により得られる重合体であって、
スチレン系単量体（ａ）及び共役ジエン系単量体（ｂ）の組成比ｂ／（ａ＋ｂ）が０．５〜０．８であるスチレン系共重合樹脂（Ａ）を５〜２５重量％、
実質的にスチレン系単量体の連鎖のみからなるポリスチレン樹脂（Ｂ）を５５〜８０重量％、
及び、
ブタジエン系ゴム状重合体にスチレンをグラフト重合して得られるゴム変性ポリスチレンであって、その分散粒子の内部にポリスチレンを包含し、且つ分散粒子の平均粒子径が０．５〜１０μｍ、その分散粒子のポリスチレンの含有量が７５〜９０重量％である該ゴム変性ポリスチレン樹脂（Ｃ）を５〜２０重量％、
を含有する樹脂組成物からなる熱成形用のスチレン系樹脂シートを材料として熱成形したことを特徴とする成形体」
である。
【００２７】
すなわち、この請求項２に係る成形体は、上記請求項１に係るスチレン系樹脂シートを材料として熱成形したものであり、このスチレン系樹脂シートを請求項１と同じに規定したものである。
【００２８】
従って、この請求項２に係る発明によれば、内部歪みが少なく、金型転写性も良くなっているスチレン系樹脂シートを使用して成形したのであるから、完成された成形体は、耐面衝撃性と剛性の優れたものとなっているのである。また、この成形体が、上蓋が嵌合される容器本体であれば、上蓋との嵌合強度が優れたものとなっているのである。
【発明の効果】
【００２９】
以上詳述した通り、本発明においては、
「アニオン重合により得られる重合体であって、
スチレン系単量体（ａ）及び共役ジエン系単量体（ｂ）の組成比ｂ／（ａ＋ｂ）が０．５〜０．８であるスチレン系共重合樹脂（Ａ）を５〜２５重量％、
実質的にスチレン系単量体の連鎖のみからなるポリスチレン樹脂（Ｂ）を５５〜８０重量％、
及び、
ブタジエン系ゴム状重合体にスチレンをグラフト重合して得られるゴム変性ポリスチレンであって、その分散粒子の内部にポリスチレンを包含し、且つ分散粒子の平均粒子径が０．５〜１０μｍ、その分散粒子のポリスチレンの含有量が７５〜９０重量％である該ゴム変性ポリスチレン樹脂（Ｃ）を５〜２０重量％、
を含有する樹脂組成物からなる熱成形用のスチレン系樹脂シート」
に、その構成上の主たる特徴があり、これにより、スチレン系樹脂シートの内部歪みが少なく、成形体の金型転写性が良く、耐面衝撃性と剛性及び上蓋との嵌合強度の優れた成形体を得ることのできるスチレン系樹脂シートとなっているのである。
【００３０】
すなわち、本発明によれば、シートの内部歪みが少なく、成形体の金型転写性が良く、耐面衝撃性と剛性及び上蓋との嵌合強度の優れた成形体を得ることのできる熱成形用のスチレン系樹脂シート及びそれを用いた成形体を得ることができたのである。
【発明を実施するための最良の形態】
【００３１】
以下、実施例により本発明を詳細に説明するが、これらは本発明の範囲を何ら制限するものではない。
【００３２】
本発明において、シート用樹脂原料として以下に示した樹脂を用いた。
（Ａ）−１ スチレン系共重合樹脂 タフプレン１２６（旭化成ケミカルズ（株）製） ブタジエン含有量 b/(a+b)=0.６、 MFI＝１４
（Ａ）−２ スチレン系共重合樹脂 クリアレン ７３０Ｌ（電気化学工業（株）製） ブタジエン含有量 b/(a+b)=0.２５ MFI＝７．２
（Ｂ）−１ ポリスチレン樹脂 トーヨースチロール Ｇ１４Ｌ（東洋スチレン（株）製） MFI＝９．３
表１に実施例、比較例で用いるゴム変性ポリスチレン（Ｃ）を示す。（Ｃ）−１はポリブタジエンゴムを溶解させたスチレンを塊状重合させて得られたゴム変性ポリスチレンである。（Ｃ）−２は、ポリブタジエン又はスチレン−ブタジエンゴムを溶解させたスチレンを塊状重合して得たゴム変性ポリスチレンを再度スチレンに溶解し、スチレンに対して１，１−ビス（ｔ−ブチルパ−オキシ）３，３，５−トリメチルシクロヘキサンを６００ｐｐｍ、ｔ−ドデシルメルカプタンを６００ｐｐｍ添加した後、この溶液を撹拌下で１２０℃で２時間加熱して分散粒子のポリスチレングラフト量を増量させることによって得たゴム変性ポリスチレンである。
【００３３】
【表１】
2006176670.tif 000003
ゴム変性ポリスチレンの分散粒子量は、ゴム変性ポリスチレンをトルエン又はＭＥＫに溶解し、遠心分離機で分散粒子を濾別、乾燥して求めた重量％である。分散粒子のポリスチレンの含有量は、分散粒子の熱分解ガスクロマトグラフィーを測定してポリスチレン含有量を求めた。測定条件はカラム充填剤がアピーゾングリースＬ、分解温度が６００℃、インジェクション温度が２５０℃、カラム温度が１４０℃で測定した。
【００３４】
前記の原料を表２に示した組成比でブレンドし、６５ｍｍ単軸押出機に供給し、１７０〜２１０℃に設定したシリンダー内で溶融混練した後、ダイ幅７００ｍｍ、ダイリップ間隔０．８ｍｍのＴダイによってシート状に押出し、厚み０．４ｍｍのシートを得た。
【００３５】
【表２】
2006176670.tif 000004
（シートの引張弾性率、引張伸びの測定）
前記の方法で製膜したシートのＭＤ方向の引張弾性率及び引張伸びをＪＩＳＫ７１２７に準拠して測定した。実施例及び比較例の測定結果をそれぞれ表３に示した。
【００３６】
（シートのデュポン衝撃強度の測定）
前記の方法で製膜したシートのデュポン衝撃強度をＪＩＳ Ｋ７１２４に準拠して測定した。実施例及び比較例の測定結果をそれぞれ表３に示した。
（シートの加熱収縮率測定）
前記の方法で製膜したシートのＭＤ方向の加熱収縮率を以下の要領で測定した。
使用機器 ： ヤマト Ｆｉｎｅ Ｏｖｅｎ ＤＨ６２
加熱条件 ： １２０℃×２０ｍｉｎ
試験片 ： １２０ｍｍ×１２０ｍｍ
標線間距離 ： １００ｍｍ
収縮率計算方法＝[（元の長さ−加熱後の長さ）／（元の長さ）]×１００（重量％）
実施例及び比較例の測定結果を表３に示した。
【００３７】
【表３】
2006176670.tif 000005
（成形品の嵌合強度の測定）
前記の方法で製膜したシートを熱成形して、すし皿ケースの本体を得た。（成形品寸法（ｍｍ） Ｗ＝１０４ Ｌ＝２２１ Ｄ＝２１）。
【００３８】
別途熱成形して得られたＯＰＳ製すし皿ケース用上蓋を被せ、その押し込み強度をバネ秤を用いて測定した。実施例及び比較例の測定結果を表４に示した。
【００３９】
【表４】
2006176670.tif 000006